(57)【要約】【課題】流体摩擦損低減、耐圧性、耐熱性、耐エロージョン性、及び耐放射線性に優れ、且つキャンによる渦電流損がゼロ又は極めて小さいキャンド構造の回転電機を提供すること。【課題手段】円筒状フレーム１１内に固定子巻線１７ｂを装填した固定子鉄心１７ａを挿入固定し、該固定子巻線１７ｂ及び該固定子鉄心１７ａをキャン２１で包囲し、該キャン２１で囲まれた空間に回転自在にロータを配置したキャンド構造の回転電機において、キャン２１は、繊維強化プラスチックからなる第１層２１ａと、該第１層の内面に配置された金属蒸着層又はセラミック蒸着層又は薄厚金属板とからなる第２層２１ｂとで構成される。【選択図】図３
2011166944.tif 000002
【特許請求の範囲】
【請求項１】
円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、
前記キャンは、ポリエーテル・エーテルケトン（ＰＥＥＫ）、ポリイミド（ＰＩ）、ポリエステルアミドイミドポリヒダントイン、イソシアヌレート変性ポリエステルイミド、ポリアミドイミド、ポリエステル、エポキシのいずれかの樹脂に、カーボン繊維又はガラス繊維又はアラミド繊維を配して強化した繊維強化プラスチック層の単層で構成されたことを特徴とするキャンド構造の回転電機。
【請求項２】
円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、
前記キャンは、構成材料をポリエーテル・エーテルケトン（ＰＥＥＫ）又はポリイミド（ＰＩ）樹脂にカーボン繊維又はガラス繊維又はアラミド繊維を配して強化した繊維強化プラスチック層の単層で構成されたことを特徴とするキャンド構造の回転電機。
【請求項３】
請求項２に記載のキャンド構造の回転電機において、
前記ポリイミド樹脂は熱硬化型のポリイミド樹脂であり、前記繊維強化プラスチック層は形成工程中に真空引き及び加圧加熱加圧硬化により成形したボイドレスの繊維強化プラスチック層であることを特徴とするキャンド構造の回転電機。
【請求項４】
円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、
前記キャンは、繊維強化プラスチック又はプラスチックからなる第１層と、該第１層の内面に配置された金属蒸着層又はセラミック蒸着層又は薄厚金属板とからなる第２層とで構成されることを特徴とするキャンド構造の回転電機。
【請求項５】
請求項４に記載のキャンド構造の回転電機において、
前記第１層は、ポリエーテル・エーテルケトン又はポリイミド樹脂にカーボン繊維又はガラス繊維又はアラミド繊維を配して強化した繊維強化プラスチック層であることを特徴とするキャンド構造の回転電機。
【請求項６】
請求項４又は５に記載のキャンド構造の回転電機において、
前記第２層は前記第１層の内周表面に１３Ｃｒ系ステンレスや高ニッケル合金を蒸着して形成した金属蒸着層又はＳｉＯ2を蒸着して形成したセラミック蒸着層であることを特徴とするキャンド構造の回転電機。
【請求項７】
請求項４乃至６のいずれか１項に記載のキャンド構造の回転電機において、
前記第１層の両端面に円筒状金属リングを接合して設け、該円筒状金属リングと前記第１層の接合体の内周面に前記金属蒸着層又はセラミック蒸着層又は該内周面に密着した薄厚金属板とからなる第２層を配置したことを特徴とするキャンド構造の回転電機。
【請求項８】
請求項２乃至７のいずれか１項に記載のキャンド構造の回転機械において、
前記キャンは、前記固定子鉄心内周面に密着して保持されると共に、該前記固定子鉄心内周面に保持されない部分は前記円筒状フレームの両側端部に設けたフレーム側板内周面及び該両フレーム側板と前記固定子鉄心の両側の間に配置された筒状の繊維強化プラスチックからなる補強環部の内周面に保持されることを特徴とするキャンド構造の回転電機。
【請求項９】
請求項８に記載のキャンド構造の回転電機において、
前記補強環部の繊維強化プラスチックは、ポリエーテル・エーテルケトン又はポリイミド樹脂にカーボン繊維又はガラス繊維又はアラミド繊維を配して強化した繊維強化プラスチックであることを特徴とするキャンド構造の回転電機。
【請求項１０】
請求項２乃至９のいずれか１項に記載のキャンド構造の回転機械において、
前記キャンと前記フレーム側板の間及び／又は前記キャンド前記補強環部の間にはＯリングを介在させたことを特徴とするキャンド構造の回転電機。
【請求項１１】
請求項２乃至１０のいずれか１項に記載のキャンド構造の回転機械において、
前記固定子鉄心の前記キャンを保持する内周面は円筒状に形成され、該内周面には前記固定子鉄心に形成されたスロットの開口部が開口しており、該開口はスロットクサビで閉鎖されるようになっており、該スロットクサビはポリエーテル・エーテルケトン又はポリイミド樹脂をカーボン繊維又はアラミド繊維又はガラス繊維で強化された繊維強化プラスチックで構成され、該スロットクサビの前記キャンを保持する面は前記円筒状の内周面との間に段差がなく該内周面と連続する円弧面となっていることを特徴とするキャンド構造の回転電機。
【請求項１２】
請求項２乃至１１のいずれか１項に記載のキャンド構造の回転機械において、
前記キャンで包囲された固定子室内に冷却媒体を圧縮機を介して循環させて該固定子室内を冷却する固定子室冷却手段を設けたことを特徴とするキャンド構造の回転電機。
【請求項１３】
請求項２乃至１２のいずれか１項に記載のキャンド構造の回転機械において、
圧力均衡検出用圧力容器を設け、該圧力均衡検出用圧力容器内に前記固定子室内の冷却媒体圧と前記キャン内である回転子室内の流体圧を引き込み、前記圧縮機により前記固定子室内に供給に送る冷却媒体の圧力を調節して前記固定子室内の冷却媒体圧と前記回転室内の流体圧を均衡させる圧力均衡手段を設けたことを特徴とするキャンド構造の回転電機。
【請求項１４】
円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、
前記キャンは薄厚金属板で構成されており、
前記薄厚金属板からなるキャンを前記固定子鉄心内周面に密着して保持されると共に、該前記固定子鉄心内周面に保持されない部分は前記円筒状フレームの両側端部に設けたフレーム側板内周面及び該両フレーム側板と前記固定子鉄心の両側の間に配置された筒状の繊維強化プラスチックからなる補強環部の内周面に保持されることを特徴とするキャンド構造の回転電機。
【請求項１５】
請求項１４に記載のキャンド構造の回転電機において、
前記補強環部を構成する繊維強化プラスチックは、ポリエーテル・エーテルケトン又はポリイミド樹脂にカーボン繊維又はガラス繊維又はアラミド繊維を配して強化した繊維強化プラスチック層であることを特徴とするキャンド構造の回転電機。
【発明の詳細な説明】
【技術分野】
【０００１】
本発明は、固定子がキャンに包囲されたキャンド構造の回転電機に関し、特に回転子室が高圧のポンプ作動液で満たされるノンシールポンプ駆動用電動機として好適なキャンド構造の回転電機に関する。
【背景技術】
【０００２】
従来、固定子を構成する固定子コア及び固定子巻線がキャンに包囲されたキャンド構造のノンシールポンプ駆動用高圧電動機、特に極数が４Ｐ〜６Ｐの大型（数千ｋＷ）で回転子室が高圧（１〜２ｋｇ／ｍｍ2）のポンプ作動液で満たされる誘導電動機においは、キャンを貫通する磁束によって発生する渦電流損を低減し、且つ高い内圧条件に耐え、高い気密性が要求される。
【０００３】
このようなキャン構造の誘導電動機ではキャン損（渦電流損）を低減させるためには樹脂材等の絶縁材料からなるキャンを使用するのがよく、更に回転子室内を満たす高圧のポンプ作動液に耐えるための構造として、キャンを構成する材料に繊維強化プラスチック（ＦＲＰ）を採用することが考えられる。また、回転子室が高圧のポンプ作動液で満たされ、回転子が高速回転するとポンプ作動液も回転子と同様の周速でキャン表面を流れるため、ＦＲＰで構成されたキャン表面が液流摩擦によるエロージョンが発生し磨耗する場合があり、磨耗の程度が進むとキャンの気密性を損なう可能性がある。そこでキャンの材料にＦＲＰを使用する場合、上記エロージョン対策も必要となる。
【０００４】
また、回転子室内のポンプ作動液が高い周速で流れることから、キャンと回転子間のギャップで流体摩擦損が発生する。この流体摩擦損は設定するギャップの長さによっては莫大な損失量となり、回転子室流体の強制循環による冷却等の一般的な冷却方法では冷却効率の限界から、流体摩擦損も低減する必要がある。
【０００５】
また、上記高圧誘導電動機を原子炉のノンシール構造の冷却ポンプ駆動用に使用する場合は、ポンプ作動液が高温となることから、耐熱性が必要となると共に、耐放射線性も必要となる。
【０００６】
従来、キャン材料にＦＲＰを用いたキャンド構造の電動機としては、特許文献１に開示された耐熱耐圧形永久磁石同期電動機や特許文献２に開示されたガス密性を向上させたキャンドモータがある。
【先行技術文献】
【特許文献】
【０００７】
【特許文献１】特開平５−１５３７４９号公報
【特許文献２】特開２００１−２３１２１３号公報
【発明の概要】
【発明が解決しようとする課題】
【０００８】
しかしながら、特許文献１及び２に記載のものは、上記キャンと回転子の間のギャップでの流体摩擦損低減、回転子室を満たす高圧高温のポンプ作動液に対する耐圧性や耐熱性、ＦＲＰ材で構成されたキャンのポンプ作動液の高速流に対する耐エロージョン性に対する対策、更には耐放射線性を考慮したものでなく、これら流体摩擦損低減、耐圧性、耐熱性、耐エロージョン性、及び耐放射線性に対策は不十分であった。
【０００９】
本発明は上述の点に鑑みてなされたもので、上記流体摩擦損低減、耐圧性、耐熱性、耐エロージョン性、及び耐放射線性に優れ、且つキャンによる渦電流損がゼロ又は極めて小さいキャンド構造の回転電機を提供することを目的とする。
【課題を解決するための手段】
【００１０】
上記の課題を解決するために、本発明は、円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、キャンは、ポリエーテル・エーテルケトン（ＰＥＥＫ）、ポリイミド（ＰＩ）、ポリエステルアミドイミドポリヒダントイン、イソシアヌレート変性ポリエステルイミド、ポリアミドイミド、ポリエステル、エポキシのいずれかの樹脂に、カーボン繊維又はガラス繊維又はアラミド繊維を配した強化した繊維強化プラスチック層の単層で構成されたことを特徴とする。
【００１１】
また、本発明は、円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、キャンは、構成材料をポリエーテル・エーテルケトン（ＰＥＥＫ）又はポリイミド（ＰＩ）樹脂にカーボン繊維又はガラス繊維又はアラミド繊維を配して強化した繊維強化プラスチック層の単層で構成されたことを特徴とする。
【００１２】
また、本発明は、上記キャンド構造の回転電機において、ポリイミド樹脂は熱硬化型のポリイミド樹脂であり、繊維強化プラスチック層は形成工程中に真空引き及び加圧加熱加圧硬化により成形したボイドレスの繊維強化プラスチック層であることを特徴とする。
【００１３】
また、本発明は、円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、キャンは、繊維強化プラスチック又はプラスチックからなる第１層と、該第１層の内面に配置された金属蒸着層又はセラミック蒸着層又は薄厚金属板とからなる第２層とで構成されることを特徴とする。
【００１４】
また、本発明は、上記キャンド構造の回転電機において、第１層は、ポリエーテル・エーテルケトン又はポリイミド樹脂にカーボン繊維又はガラス繊維又はアラミド繊維を配して強化した繊維強化プラスチック層であることを特徴とする。
【００１５】
また、本発明は、上記キャンド構造の回転電機において、第２層は第１層の内周表面に１３Ｃｒ系ステンレスや高ニッケル合金を蒸着して形成した金属蒸着層又はＳｉＯ2を蒸着して形成したセラミック蒸着層であることを特徴とする。
【００１６】
また、本発明は、上記キャンド構造の回転電機において、第１層の両端面に円筒状金属リングを接合して設け、該円筒状金属リングと第１層の接合体の内周面に金属蒸着層又はセラミック蒸着層又は該内周面に密着した薄厚金属板とからなる第２層を配置したことを特徴とする。
【００１７】
また、本発明は、上記キャンド構造の回転機械において、キャンは、固定子鉄心内周面に密着して保持されると共に、該固定子鉄心内周面に保持されない部分は円筒状フレームの両側端部に設けたフレーム側板内周面及び該両フレーム側板と固定子鉄心の両側の間に配置された筒状の繊維強化プラスチックからなる補強環部の内周面で保持することを特徴とする。
【００１８】
また、本発明は、上記キャンド構造の回転電機において、補強環部の繊維強化プラスチックは、ポリエーテル・エーテルケトン又はポリイミド樹脂にカーボン繊維又はガラス繊維又はアラミド繊維を配して強化した繊維強化プラスチックであることを特徴とする。
【００１９】
また、本発明は、上記キャンド構造の回転機械において、キャンと前記フレーム側板の間及び／又はキャンと補強環部の間にはＯリングを介在させたことを特徴とする。
【００２０】
また、本発明は、上記キャンド構造の回転機械において、固定子鉄心のキャンを保持する内周面は円筒状に形成され、該内周面には固定子鉄心に形成されたスロットの開口部が開口しており、該開口はスロットクサビで閉鎖されるようになっており、該スロットクサビはポリエーテル・エーテルケトン又はポリイミド樹脂をカーボン繊維又はアラミド繊維又はガラス繊維で強化された繊維強化プラスチックで構成され、該スロットクサビのキャンを保持する面は円筒状の内周面との間に段差がなく該内周面と連続する円弧面となっていることを特徴とする。
【００２１】
また、本発明は、上記キャンド構造の回転機械において、キャンで包囲された固定子室内に冷却媒体を圧縮機を介して循環させて該固定子室内を冷却する固定子室冷却手段を設けたことを特徴とする。
【００２２】
また、本発明は、上記キャンド構造の回転機械において、圧力均衡検出用圧力容器を設け、該圧力均衡検出用圧力容器内に固定子室内の冷却媒体圧とキャン内である回転子室内の流体圧を引き込み、圧縮機により固定子室内に供給に送る冷却媒体の圧力を調節して固定子室内の冷却媒体圧と回転室内の流体圧を均衡させる圧力均衡手段を設けたことを特徴とする。
【００２３】
また、本発明は、円筒状フレーム内に固定子巻線を装填した固定子鉄心を挿入固定し、該固定子巻線及び該固定子鉄心をキャンで包囲し、該キャンで囲まれた空間に回転自在にロータを配置したキャンド構造の回転電機において、キャンは薄厚金属板で構成されており、薄厚金属板からなるキャンを固定子鉄心内周面に密着して保持されると共に、該固定子鉄心内周面に保持されない部分は円筒状フレームの両側端部に設けたフレーム側板内周面及び該両フレーム側板と固定子鉄心の両側の間に配置された筒状の繊維強化プラスチックからなる補強環部の内周面に保持されることを特徴とする。
【００２４】
また、本発明は、上記キャンド構造の回転機械において、補強環部を構成する繊維強化プラスチックは、ポリエーテル・エーテルケトン又はポリイミド樹脂にカーボン繊維又はガラス繊維又はアラミド繊維を配して強化した繊維強化プラスチック層であることを特徴とする。
【発明の効果】
【００２５】
本発明は、キャンド構造の回転電機のキャンをポリエーテル・エーテルケトン（ＰＥＥＫ）又はポリイミド（ＰＩ）樹脂にカーボン繊維又はガラス繊維又はアラミド繊維を配して強化した繊維強化プラスチック層の単層で構成したので、流体摩擦損低減、耐圧性、耐熱性、及び耐放射線性に優れ、且つキャンによる渦電流損がゼロのキャンド構造の回転電機を提供することができる。
【００２６】
また、本発明は、キャンド構造の回転電機のキャンを繊維強化プラスチック又はプラスチックからなる第１層と、該第１層の内面に配置された金属蒸着層又はセラミック蒸着層又は薄厚金属板とからなる第２層とで構成し、第１層の繊維強化プラスチック層をポリエーテル・エーテルケトン又はポリイミド樹脂にカーボン繊維又はガラス繊維又はアラミド繊維を配して強化した繊維強化プラスチック層とするので、流体摩擦損低減、耐圧性、耐熱性、及び耐放射線性に優れ、且つキャンによる渦電流損がゼロ又は極めて小さく、更に耐エロージョン性に優れたキャンド構造の回転電機を提供することができる。
【００２７】
また、本発明は、固定子室内の冷却媒体圧と回転室内の流体圧を均衡させる圧力均衡手段を設けたので、キャン内外の圧力を均衡させることができ、過渡状態を除いて回転子室内の流体圧力によってキャンに働く定常的な円周方向応力がなくなり、キャンの破損防止、キャンの気密・止水機能や機械的寿命が飛躍的に増加すると共に、固定子室に発生する熱の効率よい冷却、更にコロナ放電による絶縁組織の劣化を防止できるキャンド構造の回転電機を提供することができる。
【図面の簡単な説明】
【００２８】
【図１】本発明に係るキャンド構造の回転電機の一例としてノンシールポンプと該ポンプを駆動するキャンド構造の誘導電動機からなるポンプモータの概略構成を示す縦断面図である。
【図２】本発明に係るポンプモータの羽根車側のフレーム側板、補強環部、キャン、固定子等の一部の断面構成を示す図である。
【図３】本発明に係るポンプモータの羽根車側のフレーム側板、補強環部、キャン、固定子等の一部の断面構成を示す図である。
【図４】本発明に係るポンプモータの羽根車側のフレーム側板、補強環部、キャン、固定子等の一部の断面構成を示す図である。
【図５】本発明に係るポンプモータの羽根車側のフレーム側板、補強環部、キャン、固定子等の一部の断面構成を示す図である。
【図６】本発明に係るポンプモータの羽根車側のフレーム側板、補強環部、キャン、固定子等の一部の断面構成を示す図である。
【図７】本発明に係るポンプモータの羽根車側のフレーム側板、補強環部、キャン、固定子等の一部の断面構成を示す図である。
【図８】本発明に係るポンプモータのモータ部の固定子鉄心の一部の横断面図である。
【図９（ａ）】本発明に係るポンプモータのモータ部の固定子鉄心のスロット部の断面図である。
【図９（ｂ）】本発明に係るポンプモータのモータ部の固定子鉄心のスロット部の断面図である。
【図９（ｃ）】本発明に係るポンプモータのモータ部の固定子鉄心のスロット部の断面図である。
【図１０】本発明に係るポンプモータの冷却システム及び圧力均衡システムの概略構成を示す図である。
【発明を実施するための形態】
【００２９】
以下、本発明の実施の形態例について、詳細に説明する。なお、本実施形態例では、回転電機として誘導電動機を例に説明するが、本発明に係る回転電機はこれに限定されるものではない。図１は本発明に係るキャンド構造の回転電機の一例としてノンシールポンプと該ポンプを駆動するキャンド構造の誘導電動機からなるポンプモータの概略構成を示す縦断面図である。図示するように、本ポンプモータは、ポンプ部Ｐとモータ部Ｍから構成されている。ポンプ部Ｐはノンシールポンプであり、吸込口２、吐出口３を具備するポンプケーシング１を備え、該ポンプケーシング１内に主軸６の端部に固定された羽根車５が配置されている。ポンプケーシング１は羽根車側ブラケット７に装着されている。なお、主軸６は上下に配置された軸受１６、１６にて回転自在に支持されている。
【００３０】
モータ部Ｍは誘導電動機であり、モータフレーム１０の円筒状のフレーム本体１１内に挿入固定されたモータ固定子１７を備え、該モータ固定子１７内に主軸６の中央部に固定さモータ回転子２０が配置されている。フレーム本体１１の両端部は羽根車側のフレーム側板１２と反羽根車側のフレーム側板１３に装着されている。フレーム側板１２はポンプ部Ｐの羽根車側ブラケット７に固定されている。フレーム側板１２には補強環部１８が一体的に設けられ、該補強環部１８の端部はモータ固定子１７の固定子鉄心１７ａの羽根車側端面近傍まで延びている。また、フレーム側板１３には補強環部１９が一体的に設けられ、該補強環部１９の端部はモータ固定子１７の固定子鉄心１７ａの反羽根車側端面近傍まで延びている。
【００３１】
２１は後に詳述するように、繊維強化プラスチックの単層からなる円筒状のキャン、又は繊維強化プラスチック又はプラスチックからなる第１層と該第１層の内面に配置された薄厚金属板又はセラミック蒸着層又は金属蒸着層からなる第２層とで構成される円筒状のキャンである。該キャン２１の外周面はモータ固定子１７の固定子鉄心１７ａ、補強環部１８、補強環部１９、フレーム側板１２、及びフレーム側板１３の内周面に密接し、フレーム側板１２及びフレーム側板１３との間に羽根車側のＯリング２２及び反羽根車側のＯリング２３を介在させてモータ固定子１７が配置された固定子室１４を密封状態にしている。また、円筒状のキャン２１で囲まれた空間はモータ回転子２０が配置回転する回転子室１５となっている。
【００３２】
上記構成のポンプモータにおいて、モータ部Ｍの固定子巻線１７ｂに電源装置のインバータ（図示せず）から所定周波数、所定電圧の３相電力を供給することにより、回転磁界が発生し、モータ回転子２０が回転する。これにより主軸６に固定された羽根車５が回転し、ポンプケーシング１の吸込口２から吸込まれたポンプ作動液は吐出口３から吐出される。このときポンプ部Ｐはノンシールポンプであるから、回転子室１５内はポンプ作動液で満たされ、該作動液はモータ回転子２０により攪拌され、キャン２１の内周面にはモータ回転子２０の周速と略同じ流速のポンプサドウ液が流れると共に、ポンプ作動液の圧力が加わる。
【００３３】
図２は上記構成のポンプモータの羽根車側のフレーム側板１２及び補強環部１８とキャン２１と固定子１７とフレーム本体１１の一部の断面構成を示す図である。図示するように、キャン２１はＦＲＰ（繊維強化プラスチック）からなる単層のキャンである。ここでキャン２１を構成する材料としては、高い耐熱性、機械的強度を持つＰＥＥＫ（ポリエーテル・エーテルケトン）及びＰＩ（ポリイミド）樹脂を使用する。更に、機械的な強度を高めるためガラス、アラミドの長繊維等、高強度を有する強化繊維を樹脂中に配して強化したＦＲＰを使用している。このように、キャン２１をＰＥＥＫ又はＰＩの樹脂をカーボン、ガラス、アラミドのいずれかの長繊維で強化したＦＲＰとし、キャン２１がモータ固定子１７の固定子鉄心１７ａで補強されない部分（固定子巻線１７ｂや結線部（図示せず）が配置されている固定子室１４）は、補強環部１８をキャン２１の外周面に接して配置し、機械的強度を付与している。なお、ＦＲＰの樹脂としては、ＰＥＥＫやＰＩの他に、ポリエステルアミドイミド、ポリヒダントイン、イソシアヌレート変性ポリエステルイミド、ポリアミドイミド、ポリエステル、エポキシを用いることもできる。これらの樹脂は共通して耐高温性や耐放射線性を有する樹脂であり、耐高温性や耐放射線性を要求される用途に適している。これらの樹脂の中でも、特にＰＥＥＫやＰＩは原子力発電所での使用実績が高く、ＰＥＥＫやＰＩは、原子力発電所での使用に特に適している。
【００３４】
キャン２１のＦＲＰ層を形成する樹脂に樹脂成形工程中に真空引き及び加圧加熱硬化によってボイドの少ない緻密な組織を作りやすい熱硬化型のＰＩ樹脂を用いれば、気密性・止水性の高いキャンを構成できる。アラミド樹脂からなる繊維で強化した単層のＦＲＰからなるキャン２１は円周方向の引っ張り強度はステンレス鋼などの金属材料と比較し同等〜３倍程度となる。補強環部１８とフレーム側板１２とは、ステンレス鋼等により一体に形成され、これにより、モータ固定子１７の固定子鉄心１７ａで補強されない部分の構造強度を付与することができ、対応するキャン内圧の範囲を拡大させることが可能となる。なお、補強環部１８とフレーム側板１２とを、ステンレス鋼の５〜１０倍の引張り強度を有するカーボン繊維で強化したカーボンＦＲＰで成形することもでき、更に構造強度を高めることができる。
【００３５】
キャン２１の構成材料に構造強度の高いＰＥＥＫ又はＰＩの樹脂にカーボン長繊維を配して強化したＦＲＰを使用した場合、キャン２１は十分な強度を有しているため強度を補強するための補強環部１８などの補強構造を省略することもできる。特にキャン２１のＦＲＰ層を形成する樹脂に樹脂層形成工程中に真空引き及び加圧加熱硬化によって樹脂層中にボイドが少ない緻密な組織を作りやすい加熱硬化型のＰＩ樹脂を用いれば、気密性及び止水性の高いキャン２１を構成することができる。
【００３６】
この場合、樹脂層中に導電性のあるカーボン繊維を配したＦＲＰとしているため、キャン損（渦電流損）が発生するが、カーボン繊維を配したＦＲＰの体積抵抗率はステンレス鋼等と比較し１００倍程の値であるため、下記（１）式に示す通り、キャンが一定の厚みであれば、キャン損はステンレス鋼等に対して１／１００と大幅に低減できることは明らかである。
【００３７】
ＷC＝１５．５・Ｄil3・Ｌg・ｔ・Ｂg2・ＮS2・１０-16・ＫS／ρ      （１）
ここでＷC：キャン損（Ｗ）、Ｄil：固定子鉄心（コア）内径（ｃｍ）、Ｌg：固定子鉄心長（ｃｍ）、ｔ：キャン厚さ（ｃｍ）、Ｂg：空隙部の最大磁束密度（Ｔ）、ＮS：同期速度（ｒ／ｓｅｃ）、ρ：キャン材比抵抗（Ω・ｃｍ）、ＫS：鉄心長Ｌgと極ピッチτの比によって決る損失減少係数、τ：極ピッチ（πＤil／Ｐ）（ｃｍ）、Ｐ：モータ極数
式（１）は、ＡＩＥＥ（米国電気学会）によるキャン損計算の奨励計算式である。
【００３８】
図３は上記構成のポンプモータの羽根車側のフレーム側板１２及び補強環部１８とキャン２１と固定子１７とフレーム本体１１の一部の断面構成を示す図である。図示するように、キャン２１は第１層２１ａと第２層２１ｂとからなる２層構造のキャンである。第１層２１ａの構成材料には図２の単層のキャン２１の構成材料と同様、構造強度の高いＰＥＥＫ又はＰＩ樹脂にカーボン長繊維を配して強化したＦＲＰ、又はＰＥＥＫ又はＰＩ樹脂にガラス、アラミド樹脂からなる長繊維を配して強化したＦＲＰを使用している。なお、ＦＲＰの樹脂としては、ＰＥＥＫやＰＩの他に、ポリエステルアミドイミド、ポリヒダントイン、イソシアヌレート変性ポリエステルイミド、ポリアミドイミド、ポリエステル、エポキシを用いることもできる。これらの樹脂は共通して耐高温性や耐放射線性を有する樹脂であり、耐高温性や耐放射線性を要求される用途に適している。これらの樹脂の中でも、特にＰＥＥＫやＰＩは原子力発電所での使用実績が高く、ＰＥＥＫ又はＰＩは、原子力発電所での使用に特に適している。
【００３９】
また、第２層２１ｂは第１層２１ａの内周面にＰＶＤによる金属（ステンレス鋼、高ニッケル合金、窒化チタン）材料を蒸着したＰＶＤ金属皮膜、又は第１層２１ａの内周面に密接させて配置した薄厚金属板ある。このように第１層２１ａの内周面にＰＶＤ金属皮膜又は薄厚金属板を密接させて設けることにより、より高い気密度の確保と、キャン内のポンプ作動液の液流が耐摩耗性の第２層２１ｂの内周面に接することになり、キャン２１内周面のポンプ作動液の液流による磨耗（エロージョン）を防止できる。なお、気密度の確保、エロージョンの防止としては、第１層２１ａの内周面にＰＶＤによるＳｉＯ2材を蒸着したセラミック蒸着層でも有効である。
【００４０】
上記のようにキャン２１をＦＲＰからなる第１層２１ａの内周面にＰＶＤ金属膜を形成するか又は第１層２１ａの内周面に薄厚金属板を密接して配置して第２層２１ｂを設けることにより、該第２層２１ｂにキャン損（渦電流損）が発生する。しかしながら、ＰＶＤ金属膜の厚さを数μ〜数十μ、薄厚金属板の厚さを０．０５ｍｍ〜０．１ｍｍとすれば、一般的に用いられる金属キャンの厚み０．２ｍｍ〜０．５ｍｍのキャン損に対して、ＰＶＤ金属皮膜にて１／１００〜１／４、薄厚金属板にて１／１０〜１／２のキャン損となることは上記（１）式から説明できる。
【００４１】
本ＰＶＤ金属皮膜又は薄厚金属板は非常に薄い層となり構造強度は低いが、第１層２１ａは上記のように、構造強度の高いＰＥＥＫ又はＰＩの樹脂にカーボン長繊維を配したＦＲＰ、又はＰＥＥＫ又はＰＩの樹脂にガラス、アラミド樹脂のいずれか長繊維を配したＦＲＰであるから、第２層２１ｂであるＰＶＤ金属膜又は薄厚金属板は安定保持される。
【００４２】
上記のようにキャン２１の第１層２１ａをＰＥＥＫ又はびＰＩの樹脂をカーボン、ガラス、アラミドからなる長繊維で強化したＦＲＰとすることにより、該第１層２１ａの渦電流損は０若しくは非常に小さいものとなる。キャン２１がモータ固定子１７の固定子鉄心１７ａで補強されない部分（固定子巻線１７ｂや結線部（図示せず）が配置されている固定子室１４）は、補強環部１８をキャン２１の外周面に接して配置し、機械的強度を付与している。
【００４３】
キャン２１の第１層２１ａを形成する樹脂に熱硬化型のＰＩ樹脂を用い、樹脂成形工程中に真空引き及び加圧加熱硬化によってボイドの少ない緻密な組織とすれれば、気密性・止水性の高い第１層２１ａを構成できる。アラミド樹脂からなる繊維で強化したＦＲＰからなる第１層２１ａは円周方向の引っ張り強度はステンレス鋼などの金属材料と比較し同等〜３倍程度となる。キャン２１内のポンプ作動液の圧力が高い条件で、キャン２１の構造強度が不足する場合には、補強環部１８にステンレス鋼の５倍〜１０倍の引っ張り強度を有するカーボンＦＲＰを使用する。これにより、モータ固定子１７の固定子鉄心１７ａで補強されない部分の構造強度を付与することができ、対応するキャン内圧の範囲を拡大することが可能となる。
【００４４】
図４は上記構成のポンプモータの羽根車側のフレーム側板１２及び補強環部１８とキャン２１と固定子１７とフレーム本体１１の一部の断面構成を示す図である。図示するように、ここではキャン２１に厚さ０．１ｍｍの円筒状の薄板金属キャン２１ｃを用いている。該薄板金属キャン２１ｃの外周面が固定子鉄心１７ａの内周面、補強環部１８の内周面に密接して固定されている。固定子鉄心１７ａは図８に示すように、スロット３０の開口部がＰＥＥＫ又はＰＩにカーボン、アラミド、ガラスのいずれかの短繊維で強化されたＦＲＰよりなるスロットクサビ３１が埋め込まれ、このスロットクサビ３１によって固定子鉄心１７ａの内周面Ａは凹凸の無い円筒状に形成れている。
【００４５】
薄板金属キャン２１ｃの外周面は上記凹凸の無い固定子鉄心１７ａの内周面Ａに密着して配置され、は円筒状に形成れている。薄板金属キャン２１ｃの内圧によるキャンへの応力は固定子鉄心１７ａの内周面Ａが受け、薄板金属キャン２１ｃを保持する構造となっている。薄板金属キャン２１ｃの外周面が固定子鉄心１７ａの内周面Ａに密着しない部分（固定子巻線１７ｂの終端部や結線部が収納されていない固定子室１４）は円筒状に形成された補強環部１８の内周面に密着して保持されている。この補強環部１８はＰＥＥＫ又はＰＩにカーボン繊維を配して強化したＦＲＰで構成され、内周面が固定子鉄心１７ａの内周面との間に段差が無く連続した円筒状となっており、薄板金属キャン２１ｃはこの固定子鉄心１７ａの内周面と補強環部１８の内周面で保持されている。
【００４６】
上記構造を採用することにより、キャン２１のキャン損は一般的な厚み（０．２〜０．５ｍｍ）を持つキャンに比較し、１／５〜１／２に低減される。また、金属キャンの持つ優れた気密性・止水性、耐摩耗性を発揮できる。
【００４７】
上記補強環部１８を構成する材料にカーボンＦＲＰを使用することにより、カーボンＦＲＰは一般金属材料に比較して５倍〜１０倍の引っ張り強度を有するから、補強環部１８を金属で形成した場合に比較し、１／１０〜１／５の厚みとすることができる。
【００４８】
厚みの低減された上記カーボンＦＲＰを用いた補強環部１８、１９（図１参照）を固定子鉄心１７ａの両端に配置することによって、補強環部１８、１９が固定子鉄心１７ａの径方向に占有する面積が大幅に小さくなり、固定子１７のスロット３０に挿入される固定子巻線１７ｂ、１７ｂの位置を固定子鉄心１７ａの外周側に移動させる量が少なくなって固定子鉄心１７ａの大型化を回避できる。また、この固定子巻線１７ｂ、１７ｂの挿入位置が固定子鉄心１７ａの外周側に移動する距離が大きい程、スロット３０の形状が径方向に細長い形状とすることが余儀なくされ、固定子巻線１７ｂ、１７ｂの存在する空間部分が増えることにより、漏れ磁束が増大してモータ部Ｍの最大トルクが低減するため、所要のトルクを得るためにモータ部Ｍの体格が増大する。補強環部１８が薄肉化することにより、補強環部１８を挿入によるモータ部Ｍの体格の大型化を回避できる。
【００４９】
固定子鉄心１７ａのスロット３０に固定子巻線１７ｂ、１７ｂを納めた後にこの固定子巻線１７ｂ、１７ｂをスロット３０に固定するスロットクサビ３１を挿入し、スロット３０の開口部を塞ぐ。スロットクサビ３１の内周面は固定子鉄心１７ａの内周面Ａに段差が生じない形状となるように形成する。スロットクサビ３１は固定子１７の内径に配置されたキャン２１が回転子室１５の内圧や熱変形、その他の応力によって固定子１７の内周面に押し付けられた際、スロット３０の開口部エッジによるキャン２１の損傷を防止すると共にキャン２１が外径方向に変形しようとする力を受けて、これを支持するための構造体として機能する。
【００５０】
スロットクサビ３１の形状は固定子鉄心１７ａの円筒状内周面Ａになる部分が該内周面Ａと連続した円筒状内周面となるよう１辺を円弧状に形成し、該円弧を挟んだ両側には、該スロットクサビ３１をスロット３０に納めたときの嵌め合いのため、図８に示すように断面矩形状の突起３１ａを設けるか、又は図９（ａ）、（ｂ）、（ｃ）に示すように三角形状、半円形状、三角形状の突起３１ａを設けている。この突起３１ａがスロット３０の内面に設けた溝部に嵌め合いされ、キャン２１からの力を受ける構造となる。スロットクサビ３１の形状は概矩形状に形成しているが、図９（ｃ）に示すように、固定子鉄心１７ａの内周面Ａとなる反対側の辺をアーチ型に形成することにより強度を低下させることなく、樹脂量の軽減、軽量化を図ることができる。なお、図８、図９において、３２は絶縁スペーサである。また、図８、図９に示すスロットクサビは、図に示す構造に限らず、図２、図３をはじめとした他の構造にも適用可能である。
【００５１】
図５は上記構成のポンプモータの羽根車側のフレーム側板１２及び補強環部１８とキャン２１と固定子１７とフレーム本体１１の一部の断面構成を示す図である。ここでは、キャン２１の第１層２１ａの材料には図３と同様、構造強度の高いＰＥＥＫ又はＰＩの樹脂にカーボン長繊維を配して強化されたＦＲＰ、又はＰＥＥＫ又はＰＩの樹脂にガラス、アラミドのいずれか長繊維を配したＦＲＰを使用している。該第１層２１ａの長手方向の端面に円筒状の金属リング２４を接着して設けている。該金属リング２４はその内周面及び外周面がそれぞれ第１層２１ａの内周面及び外周面に段差が無い連続した面となるように形成されている。
【００５２】
第２層２１ｂは接合されて一体となった金属リング２４と第１層２１ａの外周面に形成された金属蒸着層又は該外周面に密着して設けられた薄厚金属板である。このように金属リング２４と第１層２１ａが一体に接合された接合体の外周面を金属蒸着層又は薄厚金属板でおおった構造のキャン２１の場合も、気密性・止水性の高いキャン構造となる。キャン２１の金属リング２４の外周面と羽根車側のフレーム側板１２の外周面の間にＯリング２２を介在させてシールし、ポンプ作動液が固定子室１４内に侵入するのを防止する。また、第１層２１ａと金属リング２４の接合部外周も金属蒸着層又は薄厚金属板の第２層２１ｂで覆っているから、気密性・止水性は維持されるが、万が一接合部外周を覆う金属蒸着層又は薄厚金属板からなる第２層２１ｂに亀裂等が入って気密性・止水性が低下する場合の対策として、補強環部１８の外周面とキャン２１の内周面との間にもＯリング２２を介在させ、２重にポンプ作動液が固定子室１４内に侵入するのを防止している。
【００５３】
金属リング２４は、第１層２１ａが強化繊維が横巻きされた円筒状繊維束に加熱硬化樹脂が真空含浸、加熱硬化されＦＲＰキャンとして形成される際に、同時に加熱硬化樹脂を接着剤として第１層２１ａに接着して、金属リング２４と第１層２１ａを一体としてもよい。
【００５４】
また、第２層２１ｂに亀裂等が入って気密性・止水性が低下したことを検知する必要がある場合には、図５に破線で示すように、２つのＯリング２２、２２の間のキャン２１に向けて開口する圧力検出孔３３を設けて、これに圧力検知器３４を接続することもできる。回転子室１５から漏れたポンプ作動液は圧力検出孔３３に到達し、圧力検出孔内３３の圧力を上昇させる。この圧力上昇モータ外部の圧力検知器３４で検知することにより、ポンプ作動液の漏れを検知することができる。圧力検知器の出力はポンプモータの制御盤などに送信され、それに基づいて、金属蒸着層又は薄厚金属板に亀裂が発生した旨のアラームが発報されるようにすることができる。
【００５５】
図６は上記構成のポンプモータの羽根車側のフレーム側板１２及び補強環部１８とキャン２１と固定子１７とフレーム本体１１の一部の断面構成を示す図である。ここでは、キャン２１の第１層２１ａの材料には図３、図５と同様、構造強度の高いＰＥＥＫ又はＰＩの樹脂にカーボン長繊維を配して強化したＦＲＰ、又はＰＥＥＫ又はＰＩの樹脂にガラス、アラミドのいずれかの長繊維を配して強化したＦＲＰを使用している。該第１層２１ａの内周面と長手方向端面と該端面近傍の外周面に金属蒸着からなる第２層２１ｂを形成している。そしてキャン２１の第２層２１ｂが形成された内面と羽根車側フレーム側板１２の内周面との間にＯリング２２を介在シールし、更に、補強環部１８の内周面とキャン２１の第２層２１ｂが形成されない内面（第１層２１ａの内面）との間にＯリング２２を介在させて図５と同様、２重のノンシールをしている。
【００５６】
図７は上記構成のポンプモータの羽根車側のフレーム側板１２及び補強環部１８とキャン２１と固定子１７とフレーム本体１１の一部の断面構成を示す図である。ここでは、補強環部１８を羽根車側のフレーム側板１２とは別の円筒状の部材とし、その長手方向端面に嵌合突起部１８ａを設け、該嵌合突起部１８ａをフレーム側板１２の内側面に形成された嵌合溝１２ａに嵌合させることにより、補強環部１８をフレーム側板１２に固定している。キャン２１の第１層２１ａの材料には図３、図５及び図６と同様、構造強度の高いＰＥＥＫ又はＰＩの樹脂にカーボン長繊維を配して強化したＦＲＰ、又はＰＥＥＫ又はＰＩの樹脂にガラス、アラミドのいずれかの長繊維を配して強化したＦＲＰを使用している。該第１層２１ａの外周面には金属蒸着層又はセラミック蒸着層又は薄厚金属板による第２層２１ｂを形成している。
【００５７】
上記フレーム側板１２とは別部材の補強環部１８を構成する材料にカーボンＦＲＰを使用することにより、カーボンＦＲＰは一般金属材料に比較して５倍〜１０倍の引っ張り強度を有するから、補強環部１８を金属で形成した場合に比較し、１／１０〜１／５の厚みとすることができる。
【００５８】
厚みの低減された上記カーボンＦＲＰを用いた補強環部１８を固定子鉄心１７ａの両端に配置することによって、補強環部１８が固定子鉄心１７ａの径方向に占有する面積が大幅に小さくなり、上記と同様、固定子１７のスロット３０に挿入される固定子巻線１７ｂ、１７ｂ（図８参照）の位置を固定子鉄心１７ａの外周側に移動させる量が少なくなって固定子鉄心１７ａの大型化を回避できる。
【００５９】
なお、図２乃至図７においては、ポンプモータの羽根車側のフレーム側板１２と補強環部１８、及びキャン２１と固定子１７とフレーム本体１１の一部の断面構成を示したが、反羽根車側のフレーム側板１３、補強環部１９、キャン２１、固定子１７、フレーム本体１１も同じ構成であるので、その図示と説明は省略する。
【００６０】
なお、図２乃至図７に示す実施形態例では、キャン２１の羽根車側の端面を軸方向に自由端として、キャン２１の熱による長手方向の膨張収縮を吸収するようにしたが、キャン２１の熱による長手方向の膨張収縮の吸収はこれに限定されるものではなく、図示は省略するが、例えばキャン２１の長手方向両端部に金属ベローズを密着して設け、該金属ベローズの膨張収縮により吸収する等、種々の膨張収縮機構を設けることが可能である。
【００６１】
また、図３、及び、図５乃至図７に示す実施形態例では、第２層２１ａとしてＦＲＰを用いているが、補強環部１８、１９を備えているため、ポンプ作動液の圧力がそれほど高くない場合には、第２層２１ａを繊維強化されていない樹脂（プラスチック）のみで成形することもできる。この場合の樹脂として、ＰＥＥＫやＰＩの他、ポリエステルアミドイミド、ポリヒダントイン、イソシアヌレート変性ポリエステルイミド、ポリアミドイミド、ポリエステル、エポキシを用いることもできるのは、図３、及び、図５乃至図７に示す実施形態例と同様である。
【００６２】
上記ノンシールポンプと該ポンプを駆動するキャンド構造の誘導電動機において、固定子室１４内で発生する固定子銅損、鉄損、キャン損による発熱を効率よく冷却する必要がある。図１０は冷却システムの概略構成を示す図である。固定子室１４内に外部より、空気、窒素ガス、ヘリウムガス、水素ガスのいずれかを強制冷却ガスとして圧縮ポンプ２５にて循環させ、固定子鉄心１７ａ内や固定子鉄心１７ａの外周部に軸方向に貫通して設けられた冷却溝にこれらの冷却ガスが通過させ損失熱を冷却する。また、キャン２１の損失は固定子鉄心１７ａを介して上記冷却ガスにより冷却が為される。更にこの冷却ガスは外部の熱交換器２６によって冷却される。なお、ここでは冷却媒体として冷却ガスを説明したが冷却媒体はガスに限定されるものではなく、冷却液でもよい。
【００６３】
上記冷却システムにより、固定子室１４内の損失が冷却される一方で、固定子室１４内の冷却ガス圧力と回転子室１５のポンプ作動液の流体圧力の圧力バランスを検出するために圧力容器２７を設け、該圧力容器２７内に固定子室１４内の冷却ガス圧と回転子室１５内の流体圧を引き込み、更にこの圧力容器２７には固定子室１４の冷却に使用されているガスを使用して圧縮機２８により、固定子室１４内のガス圧を調整できる機構を備えている。圧力容器２７内で固定子室１４のガス圧と回転子室１５内の流体圧力が均衡するように（仕切弁２７ａがバランス点２７ｂに位置するように）、圧縮機２８を用いて圧力制御を行うことにより、固定子室１４内、即ちキャン２１内外の圧力均衡を保つことが可能となる。固定子室１４内で発生する損失熱をガス冷却しながら、キャン２１内外の圧力を上記の機構を用いて均衡を図ることによって下記（ａ）〜（ｂ）の作用効果が期待できる。
【００６４】
（ａ）キャン２１内外の圧力が均衡するため、過渡状態を除いて流回転子室１５内の流体圧力によってキャン２１に働く定常的な円周方向応力がなくなるために、キャン２１の破損防止、キャン２１の気密・止水機能や機械的寿命が飛躍的に増加することが期待できる。
【００６５】
（ｂ）上記キャン２１内外の圧力均衡を保つため、固定子室１４内の圧力が高くなるので、冷却ガスの冷却効率が上昇する作用効果が得られる。また、固定子室１４で発生する各種損失（固定子銅損、鉄損、キャン損）を固定子１７に設けた冷却溝（図示せず）に冷却ガスを通過させることにより、効率のよい直接冷却が可能となり、モータ部Ｍの大型化を防ぐことが可能となる。
【００６６】
（ｃ）固定子室１４の圧力が高くなることにより、高電圧巻線のコロナ放電開始電圧が引き上げられ、コロナ放電の抑制とコロナ放電発生に伴う絶縁組織の劣化の軽減が期待できる。
【００６７】
キャン２１の第１層２１ａや補強環部１８、１９等のＦＲＰ部品は内側に配置された薄厚金属キャンの損失熱の影響により、熱膨張する。一般に樹脂の線膨張係数は金属材料に比較して大きいため、薄厚金属キャンと緩衝層のＦＲＰ及び金属補強構造部品と緩衝層のＦＲＰの軸方向の線膨張差によって緩衝層が摩擦を受けて損傷したり、薄厚金属キャンに機械的ストレスが生じて損傷・破壊する可能性がある。このため、緩衝層のＦＲＰに使用する強化繊維を以下の方法により、樹脂中に配し、ＦＲＰの軸方向の千膨張係数を薄厚金属キャン及び金属補強構造部と同等、又は近づけることによって、熱膨張差を無くし、ダメージを回避できる。
【００６８】
ＦＲＰの線膨張係数は使用する強化繊維の線膨張係数や繊維が配置されている方向が支配的要因となって決定される。例えばカーボン繊維を一方向に配置したＦＲＰにおいては繊維方向の膨張係数はおよそ５×１０-6（１／℃，０−１００℃）、繊維と直角の方向においては、４０×１０-6（１／℃，０−１００℃）と方向によって大幅な差を生じる。このため、繊維を配する方向を適切に設定することによって薄厚金属キャンや金属補強構造部品の線膨張係数１１〜１９×１０-6（１／℃，０−１００℃）に近づけることが可能である。
【００６９】
筒状ＦＲＰ構造部材に対して強化繊維を横巻きにする場合、強化繊維を軸方向に対して一定の角度θのロービング角度で強化繊維を螺旋状に巻回し、この角度θを調整することにより、この筒状ＦＲＰ構造部材の軸方向に必要な膨張係数を調整することができる。軸方向の線膨張係数は概ね下記（２）式によって決定される。
Ｋta＝Ａ×ｃｏｓθ＋Ｂ×ｓｉｎθ                                （２）
Ｋta：軸方向の線膨張係数、Ａ：ＦＲＰの繊維方向の線膨張係数（１／℃）、Ｂ：ＦＲＰの繊維と直角の方向の線膨張係数（１／℃）、θ：巻回する繊維の方向と軸方向の成す角度（ｒａｄ）
【００７０】
また、強化繊維密度を調整したり、繊維太さを調整することによって筒状ＦＲＰ構造部材の線膨張係数も調整すること可能である。
【００７１】
以上、本発明の実施形態例を説明したが、本発明は上記実施形態例に限定されるものではなく、特許請求の範囲、及び明細書と図面に記載された技術的思想の範囲内において種々の変形が可能である。なお、直接明細書及び図面に記載がない何れの形状や構造であっても、本願発明の作用効果を奏する以上、本願発明の技術範囲である。
【産業上の利用可能性】
【００７２】
本発明は、キャンド構造の回転電機のキャンを繊維強化プラスチックからなる第１層と、該第１層の内面に配置された金属蒸着層又はセラミック蒸着層又は薄厚金属板とからなる第２層とで構成し、第１層の繊維強化プラスチック層をポリエーテル・エーテルケトン又はポリイミド樹脂にカーボン繊維又はガラス繊維又はアラミド繊維を配して強化した繊維強化プラスチック層とするので、流体摩擦損低減、耐圧性、耐熱性、及び耐放射線性に優れ、且つキャンによる渦電流損がゼロ又は極めて小さく、更に耐エロージョン性に優れたキャンド構造の回転電機を提供するのに利用することができる。
【符号の説明】
【００７３】
１  ポンプケーシング
２  吸込口
３  吐出口
５  羽根車
６  主軸
１０  モータフレーム
１１  フレーム本体
１２  羽根車側のフレーム側板
１３  反羽根車側のフレーム側板
１４  固定子室
１５  回転子室
１６  軸受
１７  モータ固定子
１８  補強環部
１９  補強環部
２０  モータ回転子
２１  キャン
２２  羽根車側のＯリング
２３  反羽根車側のＯリング
２４  金属リング
２５  圧縮ポンプ
２６  熱交換器
２７  圧力容器
２８  圧縮機
３０  スロット
３１  スロットクサビ
３２  絶縁スペーサ
３３  圧力検出孔
３４  圧力検知器
Ｐ  ポンプ部
Ｍ  モータ部
【図１】
2011166944.tif 000003
【図２】
2011166944.tif 000004
【図３】
2011166944.tif 000005
【図４】
2011166944.tif 000006
【図５】
2011166944.tif 000007
【図６】
2011166944.tif 000008
【図７】
2011166944.tif 000009
【図８】
2011166944.tif 000010
【図９（ａ）】
2011166944.tif 000011
【図９（ｂ）】
2011166944.tif 000012
【図９（ｃ）】
2011166944.tif 000013
【図１０】
2011166944.tif 000014